(57)【要約】【課題】耐摩耗性や耐偏摩耗性を損なうことなく、効果的に氷上性能を向上することができる空気入りタイヤを提供する。【解決手段】トレッド中央領域２０と、そのタイヤ幅方向外側にあるトレッドショルダー領域２２とからなるトレッド部１０を有する空気入りタイヤにおいて、中央領域２０はジエン系ゴムからなるゴム成分１００重量部に対して平均粒径１０〜５００μｍの竹炭粉末を１〜２０重量部配合したゴム組成物で形成し、ショルダー領域２２は竹炭粉末を配合しないか、又は中央領域２０よりも小粒径の竹炭粉末を少量配合する。【選択図】  図１
2006298215.tif 000002
【特許請求の範囲】
【請求項１】
トレッド中央領域と、そのタイヤ幅方向外側にあるトレッドショルダー領域とからなるトレッド部を有する空気入りタイヤであって、
前記トレッド中央領域が、ジエン系ゴムからなるゴム成分１００重量部に対して平均粒径１０〜５００μｍの竹炭粉末を１〜２０重量部配合したゴム組成物からなる
ことを特徴とする空気入りタイヤ。
【請求項２】
前記トレッドショルダー領域が、竹炭粉末を含まないゴム組成物からなることを特徴とする請求項１記載の空気入りタイヤ。
【請求項３】
前記トレッドショルダー領域が、前記トレッド中央領域よりも竹炭粉末の配合量の少ないゴム組成物からなることを特徴とする請求項１記載の空気入りタイヤ。
【請求項４】
前記トレッドショルダー領域が、前記トレッド中央領域に配合する竹炭粉末よりも平均粒径が小さい竹炭粉末を配合したゴム組成物からなる
ことを特徴とする請求項１又は３記載の空気入りタイヤ。
【請求項５】
前記トレッドショルダー領域が、ジエン系ゴムからなるゴム成分１００重量部に対して、平均粒径が１０〜１００μｍである竹炭粉末を１〜１０重量部配合したゴム組成物からなることを特徴とする請求項３又は４記載の空気入りタイヤ。
【発明の詳細な説明】
【技術分野】
【０００１】
本発明は、空気入りタイヤに関し、さらに詳しくは、耐摩耗性を損なうことなく氷雪路面での防滑性能に優れ、特に氷上路面での摩擦力を高めて制動、駆動性能を向上することができるスタッドレスタイヤとして好適な空気入りタイヤに関する。
【背景技術】
【０００２】
氷雪路面を走行する自動車には、トレッド部をブロックパターンにしたスタッドレスタイヤが一般に使用されるようになり、これに用いるゴム組成物としては氷上路面での駆動、制動性能を向上した上で、耐摩耗性や操縦安定性、低転がり抵抗性などの諸特性を低下させることのないゴム組成物の検討が多くなされている。
【０００３】
例えば、氷上路面での接地性を高めるために、ガラス転移温度の低いブタジエンゴム等の使用や、軟化剤の配合により、低温でのゴム硬度を低く維持して接地性を向上する技術、充填剤のカーボンブラックの一部をシリカに置換し、低温での低モジュラスを維持して粘着摩擦を向上する技術がある。更に、氷上摩擦力を高めるために、トレッドに発泡ゴムを使用したり、中空粒状体を配合して、トレッド接地部に微小凹凸部を設けて除水効果及び引っ掻き効果を向上する技術、有機高分子物質や無機物質等の硬質粒状体、短繊維や胡桃の殻など植物性粒状体を配合して引っ掻き効果を得る技術などが提案されている。
【０００４】
また、下記特許文献１及び２には、スタッドレスタイヤの氷雪路面上の摩擦力を高くする技術として、平均粒径３０〜５００μｍであるヤシガラ活性炭などの活性炭粒子を、ゴム１００重量部に対して１〜１０重量部を配合する技術が開示されている。
【特許文献１】特開平１０−２３１３８４号公報
【特許文献２】特開平１１−２６９３０６号公報
【発明の開示】
【発明が解決しようとする課題】
【０００５】
上記各従来技術によるゴム組成物では、いずれもトレッドゴムの強度やブロック剛性の低下を伴うことから、耐摩耗性や操縦安定性が低下傾向にあるという問題があり、またシリカを多量配合した場合は混合性の低下や導電性の問題、中空粒子を配合するものは混合中に粒子が破壊されてしまうという工程性での不具合を有するなど、いずれの手法においても十分に満足するには至っていないのが実状である。
【０００６】
かかる問題を解決するため、本出願人は、本出願時に未公開である特願２００３−４０３３４１において、ジエン系ゴム成分１００重量部に対して、竹炭の粉砕物からなる平均粒径１０〜５００μｍの竹炭粉末を１〜２０重量部配合してなるゴム組成物を提案している。これによれば、竹炭粉末の優れた吸着性能により、トレッドゴムが吸水、除水作用を発揮して、氷上路面の水膜を効果的に除去することができ、氷上摩擦力を高めて氷上性能を大幅に向上することができ、また耐摩耗性などの諸特性の低下も抑えることができる。
【０００７】
このように竹炭粉末は氷上性能に優れた改良効果を示すものの、氷上性能を更に向上させるために大量に配合すると、耐摩耗性、特に耐偏摩耗性が悪化してしまう。このように耐偏摩耗性が劣ると、タイヤの寿命が短くなることから改善が求められる。
【０００８】
本発明は、以上の点に鑑みてなされたものであり、耐摩耗性や耐偏摩耗性を損なうことなく、効果的に氷上性能を向上することができる空気入りタイヤを提供することを目的とする。
【課題を解決するための手段】
【０００９】
本発明者は、タイヤのトレッドショルダー領域では局所的に圧力がかかる影響で、トーヒール摩耗などの偏摩耗が発生しやすいと考えた。そして、上記竹炭粉末を主としてトレッド中央領域に配合することにより、耐偏摩耗性を損なうことなく、効果的に氷上性能を高めることができることを見い出し、本発明を完成するに至った。
【００１０】
即ち、本発明に係る空気入りタイヤは、トレッド中央領域と、そのタイヤ幅方向外側にあるトレッドショルダー領域とからなるトレッド部を有する空気入りタイヤであって、前記トレッド中央領域が、ジエン系ゴムからなるゴム成分１００重量部に対して平均粒径１０〜５００μｍの竹炭粉末を１〜２０重量部配合したゴム組成物からなるものである。
【００１１】
本発明の空気入りタイヤにおいて、トレッドショルダー領域は、竹炭粉末を含まないゴム組成物からなるものであってもよい。あるいはまた、トレッドショルダー領域に竹炭粉末を配合してもよいが、その場合には、トレッドショルダー領域は、トレッド中央領域よりも竹炭粉末の配合量の少ないゴム組成物、又は、トレッド中央領域に配合する竹炭粉末よりも平均粒径の小さい竹炭粉末を配合したゴム組成物からなるものとする。より好ましくは、トレッドショルダー領域は、トレッド中央領域に配合する竹炭粉末よりも平均粒径の小さい竹炭粉末を、その配合量がトレッド中央領域における竹炭粉末のゴム成分に対する配合量よりも少なくなるように配合したゴム組成物からなるものとすることである。
【００１２】
このようにトレッドショルダー領域に竹炭粉末を配合する場合には、中央領域よりも小粒径及び／又は少量の竹炭粉末を配合することにより、耐偏摩耗性の低下を極力抑えながら、氷上性能の更なる改善を図ることができる。
【００１３】
このようにトレッドショルダー領域にも竹炭粉末を配合する場合、トレッドショルダー領域は、ジエン系ゴムからなるゴム成分１００重量部に対して、平均粒径が１０〜１００μｍである竹炭粉末を１〜１０重量部配合したゴム組成物からなることが好ましい。
【発明の効果】
【００１４】
本発明の空気入りタイヤによれば、トレッド中央領域に竹炭粉末を配合したことにより、竹炭粉末の優れた吸着性能によって氷上路面に発生する水膜を吸水、除水し、路面とトレッドゴムの間の滑りの原因となる水膜を効果的に除去して摩擦力を大幅に高め、氷上性能を著しく向上させることができる。また特に、耐偏摩耗性に与える影響が小さく、氷上性能に大きく寄与していると考えられるトレッド中央領域に該竹炭粉末を配合したことにより、耐摩耗性、特に耐偏摩耗性を損なうことなく、氷上性能を効果的に向上することができる。
【発明を実施するための最良の形態】
【００１５】
以下、本発明の実施形態について詳細に説明する。
【００１６】
図１は、一実施形態に係る空気入りタイヤのトレッド部の半断面図である。このタイヤは、不図示の左右一対のビード部及びサイドウォール部と、両サイドウォール部間にまたがるトレッド部１０とを備えて構成されている。図示するように、トレッド部１０において、ベルト層１２のタイヤ半径方向外側にはトレッドゴム層１４が設けられており、このトレッドゴム層１４は、タイヤ半径方向内側のベース層１６と、外側のキャップ層１８とからなる。
【００１７】
そして、キャップ層１８は、タイヤ赤道線ＣＬを含むトレッド中央領域２０と、そのタイヤ幅方向外側に隣接して配置されたトレッドショルダー領域２２とで構成されている。本実施形態では、かかるトレッド中央領域２０と、その両側のトレッドショルダー領域２２とが異なる配合のゴム組成物により形成されている。なお、本発明は、トレッドゴム層１４が上記のベース層１６を持つ２層構造のものには限定されず、一層構造であってもよい。
【００１８】
ここで、トレッド中央領域２０とトレッドショルダー領域２２との比率は、上記本発明の効果を発揮させるために次のように設定されることが好ましい。すなわち、タイヤ赤道線ＣＬからトレッド接地端Ｅ（タイヤに標準荷重（ＪＡＴＭＡ規定の最大荷重の７５％の荷重）を負荷したときに路面と接するトレッド部１０の外側端）との距離をｘとしたとき、トレッド中央領域２０とトレッドショルダー領域２２の境界線Ｂがタイヤ赤道線ＣＬから０．２ｘ〜０．８ｘの範囲内に設定されることが好ましく、より好ましくは０．４ｘ〜０．７ｘの範囲内に設定されることである。
【００１９】
また、両領域２０，２２の境界線Ｂは、タイヤ周方向に延びる主溝２４内に設定されることが好ましく、従って、例えば、３本以上の主溝を持つタイヤの場合、外側の２本の主溝２４よりもタイヤ幅方向外側のショルダーリブが上記トレッドショルダー領域２２とされ、これら２本の主溝２４の内側のリブが上記トレッド中央領域２０とされていることが好ましい。このように、両領域２０，２２の境界線Ｂを主溝２４等の溝内に配置することにより、トレッドゴムが摩耗しても両領域２０，２２のゴムの界面が接地面に出現することを防止して、耐久性を向上することができる。
【００２０】
トレッド中央領域２０を形成するゴム組成物は、ジエン系ゴムからなるゴム成分１００重量部に対して、平均粒径１０〜５００μｍの竹炭粉末を１〜２０重量部配合したものである。一方、トレッドショルダー領域２２を形成するゴム組成物は、ジエン系ゴムからなるゴム成分１００重量部に対して、平均粒径１０〜１００μｍの竹炭粉末を０〜１０重量部配合したものである。
【００２１】
上記ゴム成分を構成するジエン系ゴムとしては、天然ゴム（ＮＲ）の他、イソプレンゴム（ＩＲ）、ブタジエンゴム（ＢＲ）、スチレン−ブタジエンゴム（ＳＢＲ）、スチレン−イソプレン共重合体ゴム、ブタジエン−イソプレン共重合体ゴム、スチレン−イソプレン−ブタジエン共重合体ゴム、ニトリルゴムなどのジエン系合成ゴムが挙げられ、これらはそれぞれ単独で用いても２種以上併用してもよい。
【００２２】
スタッドレスタイヤの場合、上記ゴム成分としては、ＮＲとＢＲとのブレンドゴムを用いることが好ましく、その場合、ＢＲの比率が少なすぎるとゴム組成物の低温特性が得難くなり、逆に多くなりすぎると加工性の悪化や耐引き裂き抵抗性が低下する傾向になるので、ＮＲ／ＢＲの比率は３０／７０〜８０／２０、更には４０／６０〜７０／３０程度であることが好ましい。
【００２３】
上記ゴム組成物に配合される竹炭粉末は、竹を材料として炭化して得られる炭素を主成分とする多孔質性炭化物（即ち、竹炭）の粉末である。ここでいう竹は、孟宗竹、苦竹、淡竹、紋竹などの各種の竹のほか、千鳥笹、仙台笹などの笹も含む概念であり、すなわち、本発明の竹炭粉末は笹の炭からなる粉末も含まれる概念である。
【００２４】
かかる竹炭粉末は、路面を損傷したりアスファルトの粉塵を発生させることがなく、さらに天然素材であるため飛散しても健康問題や環境汚染を引き起こすといった問題がない優れた配合材である。また、竹炭は、木材などを原料とする活性炭に比べ、その特有の多孔質性により優れた吸着性を発揮することから、氷上路面に発生する水膜を効果的に吸水、除去し路面との摩擦力を高め、タイヤの氷上性能を著しく向上させることができる。
【００２５】
竹炭の製法は、備長炭と同様に竹材を炭化するもので、例えば、特開平９−３２４１８０号公報に記載の竹炭の製造法のように、竹材を窯を用いて蒸し焼きにして炭化することにより、容易、安価に得られる。
【００２６】
竹炭粉末は、このようにして得られた竹炭を粉砕することにより得ることができる。例えば、孟宗竹を材料とした市販品の竹炭を、公知の粉砕機（例えば、ボールミル）を用いて粉末状に粉砕し、所定の粒径範囲に選別し分級したもの、例えばＪＩＳ  Ｚ８８０１に記載の標準ふるいによって所定の粒径にふるい分けした粒状体を用いることができる。竹炭粉末の形状は、特に限定されるものではなく、例えば略球状、略立方体状、略柱状や略繊維状などの各種形状のもの、またそれらの混合物を用いることができる。但し、竹炭は粉砕した場合、通常は主として繊維状の細長い粒子で構成されるため、このような繊維状粒子から主として構成される竹炭粉末を用いることが好ましい。
【００２７】
竹炭粉末は、上記のように通常は繊維状に近い形態をとるため比表面積が大きいという特徴がある。ここで、竹炭粉末のヨウ素吸着法（ＪＩＳ  Ｋ６２１７）による比表面積は、１５０ｍ２／ｇ以上であることが好ましく、より好ましくは２００ｍ２／ｇ以上であり、さらには２５０ｍ２／ｇ以上である。この比表面積が大きいほど多孔質であって吸水速度が速くので、竹炭粉末の形態を損なわない範囲においてその上限は特に限定されることはない。なお、市販の備長炭の比表面積は１００〜１３０ｍ２／ｇ程度である。
【００２８】
竹炭粉末の平均粒径は、トレッド中央領域２０に配合するものについては、上記のように１０〜５００μｍである。１０μｍ未満であると、比表面積が大きくても、粉末の絶対吸水量が少なくなり、吸水、除水効果が不十分となり、逆に５００μｍを越えると、ゴム中への分散性や加工性の低下、ゴムの破壊特性の低下により耐摩耗性の悪化を来し、また路面との摩擦により竹炭粉末が早期に脱落しやすくなる。
【００２９】
一方、トレッドショルダー領域２２に配合する竹炭粉末の平均粒径は１０〜１００μｍであり、トレッド中央領域２０に配合する竹炭粉末よりも平均粒径が小さいものを用いることが好ましい。このように竹炭粉末は、トレッド中央領域２０では大粒径のものを使用し、トレッドショルダー領域２２では小粒径のものを使用することが好ましい。これは、トレッド中央領域２０は、ショルダー領域２２よりも氷上性能に対する寄与度が高いため、この領域２０に大粒径の竹炭粉末を配合することにより、氷上性能を効果的に向上することができるからである。一方、ショルダー領域２２は、局所的に圧力がかかる影響で耐偏摩耗性が損なわれやすいので、この領域２２には小粒径の竹炭粉末を配合することにより、耐摩耗性／耐偏摩耗性の悪化を極力抑えながら、氷上性能を向上することができる。かかる観点より、竹炭粉末の平均粒径は、トレッド中央領域２０に配合するものが３０〜５００μｍであり、トレッドショルダー領域２２に配合するものが１０〜３０μｍであることがより好ましい。
【００３０】
竹炭粉末の配合量は、上記のように、ゴム成分１００重量部に対し、トレッド中央領域２０では１〜２０重量部であり、トレッドショルダー領域２２では０〜１０重量部である。トレッド中央領域２０において、１重量部未満では吸水、除水効果が不十分で氷上性能が十分に得られず、２０重量部を越えるとゴムの加工性が悪化すると共に、ゴムの硬度上昇、弾性率の低下により破壊特性が低下して耐摩耗性が悪化し、また増量による吸水、除水効果の向上も限界となる。一方、トレッドショルダー領域２２では、竹炭粉末は配合しなくてもよく、即ち竹炭粉末はトレッド中央領域２０のみに配合してもよい。ショルダー領域２２に配合する場合、その配合量は１〜１０重量部であり、かつトレッド中央領域２０での配合量よりも少ないことが好ましい。
【００３１】
このように竹炭粉末の配合量をトレッド中央領域２０で多量に、ショルダー領域２２で少量にすることにより、氷上性能に対する寄与度の高いトレッド中央領域２０で該性能を効果的に向上することができるとともに、耐偏摩耗性が損なわれやすいショルダー領域２２において耐摩耗性／耐偏摩耗性の悪化を極力抑えながら、氷上性能を向上することができる。かかる観点より、竹炭粉末の配合量は、ゴム成分１００重量部に対し、トレッド中央領域２０では１０〜２０重量部であり、トレッドショルダー領域２２では５重量部以下であることがより好ましい。
【００３２】
上記したゴム組成物には、種子の殻又は果実の核を粉砕してなる植物性粒状体が更に配合されてもよく、これらの配合により、路面の水膜除去効果に加えて、植物粒状体による引っ掻き効果による相乗効果により、氷上性能を一層向上させることができる。
【００３３】
かかる植物性粒状体としては、氷の硬さより硬い、すなわちモース硬度が２以上である胡桃、椿等の種子の殻、または桃、梅等の果実の核を公知の方法で粉砕してなる破砕粒状体が挙げられる。これらの粒状体は、ゴム表面から突出し、路面に対する引っ掛き効果により氷上路面での滑り防止作用を発揮するもので、ゴムとの接着性を確保するためにゴム接着性改良の表面処理が施された粒状体であることが好ましい。
【００３４】
上記植物性粒状体の粒径は、ゴム接着性改良剤で表面処理した後の径が１００〜６００μｍのものが好ましく、１００μｍ未満であるとゴム表面からの突出量が少なく引っ掛き効果が不十分であり、６００μｍを越えると氷に含まれる気泡の径より大きいために気泡を破壊する作用が小さくなり、また粒状体周囲のマトリックスゴムの歪みが過大になってクラックが発生しトレッドから脱落しやすくなる。
【００３５】
植物性粒状体のゴム接着性改良の表面処理剤として、例えば、レゾルシン・ホルマリン樹脂初期縮合物と天然ゴムラテックスまたはジエン系合成ゴムラテックスとの混合物（ＲＦＬ処理液）が使用できる。上記のＲＦＬは、植物性粒状体への付着率が１〜５重量％になるように固形分濃度を５〜２５重量％に調整され、その中に植物性粒状体を浸漬するか、または植物性粒状体に上記の混合物を吹き付けて乾燥し、ゴム接着性改良表面処理が施された植物性粒状体が得られ、公知の方法で再粉砕し、所望する粒径分布に篩い分けし所定の粒径範囲を持つ植物性粒状体が得られる。
【００３６】
このゴム接着性改良表面処理が施された植物性粒状体の配合量は、ジエン系ゴム１００重量部に対し、１〜３０重量部が好適である。配合量が１重量部より少ない場合は、凍結路面おける耐滑り性が劣り、３０重量部より多くなると耐摩耗性が低下する。なお、ゴム接着性改良表面処理が施されていない粒径が３０〜２５０μｍ程度の植物性粒状体が、１．５〜１０重量部を配合してもよく、この場合、タイヤの走行中に表面処理が施されていない植物性粒状体がトレッド表面から脱落し形成された穴が、竹炭粉末と共に吸水、除水効果を奏し、前記ゴム接着性改良処理済み植物性粒状体が奏する引っ掛き効果との相乗効果を発揮するようになる。
【００３７】
上記ゴム組成物には、更に、トレッドゴム組成物として通常使用されているカーボンブラックやシリカなどの補強剤や充填剤、プロセスオイル、亜鉛華、ステアリン酸、軟化剤、可塑剤、老化防止剤（アミン−ケトン系、芳香族第２アミン系、フェノール系、イミダゾール系等）、加硫剤、加硫促進剤（グアニジン系、チアゾール系、スルフェンアミド系、チウラム系等）などの配合薬品類を通常の範囲内で適宜配合し用いられる。
【００３８】
ここでカーボンブラックとしては、スタッドレスタイヤのトレッド部に用いる場合は、トレッドゴムの低温性能、耐摩耗性や補強性などの観点から、窒素吸着比表面積（Ｎ２ＳＡ）が７０ｍ２／ｇ以上、ＤＢＰ吸油量が１０５ｍｌ／１００ｇ以上であるものが好ましく、さらにはＮ２ＳＡが８０〜２００ｍ２／ｇ、ＤＢＰ吸油量が１１０〜１５０ｍｌ／１００ｇであるものが一層好ましく、これらの値が低くなるとゴム強度やモジュラスが低下し、逆にＮ２ＳＡが高くなると発熱が大きくなり好ましくない。具体的にはＳＡＦ，ＩＳＡＦ，ＨＡＦ級のカーボンブラックが例示され、配合量としてはゴム成分１００重量部に対して１０〜８０重量部程度の範囲で使用される。
【００３９】
また、シリカを用いる場合は、湿式シリカ、乾式シリカ或いは表面処理シリカなどが使用され、配合量はゴムのｔａｎδのバランスや補強性、電気伝導度の観点からゴム成分１００重量部に対して５０重量部未満が好ましく、カーボンブラックとの合計量では１０〜１２０重量部程度が好ましい。
【００４０】
なお、上記ゴム組成物は、氷雪路上でのゴム組成物の低温性能を維持する上で、ＪＩＳ硬度（ＪＩＳ  Ｋ７２１５に準拠、測定温度２３℃）が３０〜６０、さらに好ましくは４０〜５５の範囲に調整されることが望ましい。
【００４１】
上記ゴム組成物は、通常のバンバリーミキサーやニーダーなどのゴム用混合機を用いて常法に従い混練され作製することができる。その際、トレッドキャップ層１８について、上記した中央領域２０用のゴム組成物と、ショルダー領域２２用のゴム組成物との２種類を作製しておく。そして、この２種のゴム組成物を用いて、ゴム用押し出し機などによりタイヤのトレッドキャップ層１８を作製して未加硫タイヤを成型した後、常法に従い加硫工程を経て、上記した空気入りタイヤが製造される。
【００４２】
以上よりなる空気入りタイヤであると、トレッドキャップ層１８、特にその中央領域２０に多量に配合した竹炭粉末が、トレッド表面に露出して無数の穴部を表面に形成し、優れた吸水、除水効果を発揮して氷上路面の水膜を素速く除去し、トレッドゴムと路面との摩擦係数を高めて氷上性能を向上すると共に、操縦安定性や転がり抵抗を維持し、氷上路面と乾燥路面におけるタイヤ性能を両立することができる。また、トレッドショルダー領域２２については竹炭粉末を未配合とするか、又は中央領域２０に比べて小粒径、少量での配合としたことにより、耐摩耗性、特に耐偏摩耗性の悪化を抑えつつ、中央領域２０での優れた氷上性能を発揮することができる。
【実施例】
【００４３】
以下、実施例によって本発明をさらに詳しく説明するが、本発明はこれによって限定されるものではない。
【００４４】
（ゴム組成物の調製）
下記表１に示す配合に従い、バンバリーミキサーを用いて混練し、ゴム組成物（Ａ）〜（Ｆ）を調製した。表１の各成分の詳細は以下の通りである。
【００４５】
・天然ゴム：ＲＳＳ＃３
・ブタジエンゴム：ＪＳＲ社製ハイシスＢＲ「ＢＲ０１」
・カーボンブラック：東海カーボン製Ｎ３３９「シーストＫＨ」
・シリカ：日本シリカ社製「Nipsil AQ」
・シランカップリング剤：デグサ製「Ｓｉ−６９」
・パラフィンオイル：ＪＯＭＯ製「プロセスＰ２００」。
【００４６】
・竹炭粉末１：孟宗竹の竹炭（宮崎土晃（株）製「１号炭」）をハンマーミルで粉砕し、得られた粉砕物をＪＩＳ Ｚ８８０１記載の標準ふるいにより分級した平均粒径５０μｍの竹炭粉末（ヨウ素吸着比表面積（ＪＩＳ Ｋ６２１７）＝３１５ｍ２／ｇ）。平均粒径の測定は島津製作所製の粒度分布測定装置「ＳＡＬＶ−２０００Ａ」による。
【００４７】
・竹炭粉末２：孟宗竹の竹炭（宮崎土晃（株）製「１号炭」）をハンマーミルで粉砕し、得られた粉砕物をＪＩＳ Ｚ８８０１記載の標準ふるいにより分級した平均粒径１５μｍの竹炭粉末（ヨウ素吸着比表面積＝３１５ｍ２／ｇ）。
【００４８】
・備長炭粉末：平均粒径３００μｍの備長炭（ウバメ樫）の粒状体（ヨウ素吸着比表面積＝１２５ｍ２／ｇ）。
【００４９】
・植物性粒状体：胡桃殻粉砕物（日本ウォルナット製「ソフトグリップ＃４６」（平均粒径３００μｍ））にＲＦＬ処理液で表面処理を施したもの。
【００５０】
また、各ゴム組成物（Ａ）〜（Ｆ）には、共通配合として、ステアリン酸（花王社製「ルナックＳ−２０」）２重量部、亜鉛華（三井金属社製「亜鉛華１種」）３重量部、老化防止剤（住友化学社製「アンチゲン６Ｃ」）２重量部、ワックス（日本精蝋社製「ＯＺＯＡＣＥ０３５５」）２重量部、加硫促進剤（住友化学社製「ソクシノールＣＺ」）１．５重量部、硫黄（鶴見化学社製「粉末硫黄」）２．１重量部を配合した。
【表１】
2006298215.tif 000003
【００５１】
得られた各ゴム組成物（Ａ）〜（Ｆ）を１５０℃で３０分間加硫し、加硫ゴムの硬度をＪＩＳ  Ｋ７２１５（２３℃）に準拠し測定した。また、各ゴム組成物を、図１に示すトレッドキャップ層１８の中央領域２０とショルダー領域２２のゴム組成物として、下記表２に示す組み合わせで用いて、定法に従い加硫成形することにより、タイヤサイズ：１８５／６５Ｒ１５のスタッドレスタイヤを作製した。その際、タイヤ赤道線ＣＬから両領域２０，２２の境界線Ｂまでの距離は、タイヤ赤道線ＣＬからトレッド接地端Ｅまでの距離をｘとして、０．６ｘとした。
【００５２】
作製した各スタッドレスタイヤについて、氷上性能と耐摩耗性と耐偏摩耗性を下記方法に従い評価した。
【００５３】
［氷上性能］
各タイヤ４本を排気量２０００ｃｃの前輪駆動式乗用車に装着し、乾燥アスファルト路面にて１００ｋｍの予備走行の後、気温−５±３℃、路面温度−５±３℃の氷上路面にて、速度４０ｋｍ／ｈでＡＢＳを作動させ制動距離を測定した。１０回の測定の平均値を氷上性能の評価とし、比較例１を１００とする指数表示で示した。数値の大きいものほど制動距離が短く良好である。
【００５４】
［耐摩耗性］
各タイヤ４本を排気量２０００ｃｃの前輪駆動式乗用車に装着し、一般乾燥路面において２，５００ｋｍ毎に前後輪のローテイションを行い、１万ｋｍ走行後の４本のトレッド残溝深さの平均値から摩耗量を求め耐摩耗性の評価とした。結果を比較例１を１００とする指数表示で示した。数値の大きいものほど耐摩耗性が良好である。
【００５５】
［耐偏摩耗性］
耐摩耗性試験における１万ｋｍ走行後に、ブロックの前後高さによる偏摩耗比を求め、比較例１を１００とする指数表示で示した。数値の大きいものほど耐偏摩耗性が良好である。
【表２】
2006298215.tif 000004
【００５６】
表２に示すように、トレッド中央領域２０のみに竹炭粉末を配合した実施例１では、同量かつ同粒径の竹炭を中央領域２０とショルダー領域２２の双方に配合した比較例１に比べて、耐偏摩耗性が大幅に改善されており、氷上性能についても比較例１と同等であって竹炭を配合しなかった比較例３に対しては大幅に改善されていた。また、備長炭粉末を配合した比較例４，５に対しても、実施例１は氷上性能が大幅に改善されており、かつ耐偏摩耗性にも優れていた。
【００５７】
また、トレッド中央領域２０とショルダー領域２２ともに竹炭粉末を多量配合した比較例２では、比較例１に対して、氷上性能の大幅な改善は認められたものの、耐摩耗性と耐偏摩耗性が悪化していた。これに対し、中央領域２０のみに多量配合した実施例２では、比較例１に対し、耐摩耗性を損なうことなく、氷上性能の大幅な改善が認められ、また、耐偏摩耗性についても大幅に改善されていた。また、中央領域２０には竹炭粉末を多量に配合するとともに、ショルダー領域２２には小粒径かつ少量配合した実施例３では、比較例２と同等の優れた氷上性能を得ながら、耐偏摩耗性は改善されていた。また、中央領域２０において竹炭粉末と植物性粒状体を併用した実施例４では、竹炭粉末の配合量は実施例１よりも少ないものの、実施例３と同程度の優れた氷上性能が得られた。
【産業上の利用可能性】
【００５８】
以上の通り、本発明によれば、耐摩耗性及び耐偏摩耗性を損なうことなく、氷上性能を効果的に改良することができるので、スタッドレスタイヤを始めとして各種の空気入りタイヤに利用することができる。
【図面の簡単な説明】
【００５９】
【図１】実施形態に係る空気入りタイヤのトレッド部の半断面図である。
【符号の説明】
【００６０】
１０……トレッド部
２０……トレッド中央領域
２２……トレッドショルダー領域
【図１】
2006298215.tif 000005
【手続補正書】
【提出日】平成17年11月21日(2005.11.21)
【手続補正１】
【補正対象書類名】明細書
【補正対象項目名】００２７
【補正方法】削除
【補正の内容】
【手続補正２】
【補正対象書類名】明細書
【補正対象項目名】００４６
【補正方法】変更
【補正の内容】
【００４６】
・竹炭粉末１：孟宗竹の竹炭（宮崎土晃（株）製「１号炭」）をハンマーミルで粉砕し、得られた粉砕物をＪＩＳ Ｚ８８０１記載の標準ふるいにより分級した平均粒径５０μｍの竹炭粉末。平均粒径の測定は島津製作所製の粒度分布測定装置「ＳＡＬＶ−２０００Ａ」による。
【手続補正３】
【補正対象書類名】明細書
【補正対象項目名】００４７
【補正方法】変更
【補正の内容】
【００４７】
・竹炭粉末２：孟宗竹の竹炭（宮崎土晃（株）製「１号炭」）をハンマーミルで粉砕し、得られた粉砕物をＪＩＳ Ｚ８８０１記載の標準ふるいにより分級した平均粒径１５μｍの竹炭粉末。
【手続補正４】
【補正対象書類名】明細書
【補正対象項目名】００４８
【補正方法】変更
【補正の内容】
【００４８】
・備長炭粉末：平均粒径３００μｍの備長炭（ウバメ樫）の粒状体。
【手続補正書】
【提出日】平成18年2月22日(2006.2.22)
【手続補正１】
【補正対象書類名】特許請求の範囲
【補正対象項目名】全文
【補正方法】変更
【補正の内容】
【特許請求の範囲】
【請求項１】
トレッド中央領域と、そのタイヤ幅方向外側にあるトレッドショルダー領域とからなるトレッド部を有する空気入りタイヤであって、
前記トレッド中央領域が、ジエン系ゴムからなるゴム成分１００重量部に対して平均粒径１０〜５００μｍの竹炭粉末を１〜２０重量部配合したゴム組成物からなり、
前記トレッドショルダー領域が、竹炭粉末を含まないゴム組成物からなる
ことを特徴とする空気入りタイヤ。
【請求項２】
トレッド中央領域と、そのタイヤ幅方向外側にあるトレッドショルダー領域とからなるトレッド部を有する空気入りタイヤであって、
前記トレッド中央領域が、ジエン系ゴムからなるゴム成分１００重量部に対して平均粒径１０〜５００μｍの竹炭粉末を１〜２０重量部配合したゴム組成物からなり、
前記トレッドショルダー領域が、前記トレッド中央領域よりも竹炭粉末の配合量の少ないゴム組成物からなる
ことを特徴とする空気入りタイヤ。
【請求項３】
トレッド中央領域と、そのタイヤ幅方向外側にあるトレッドショルダー領域とからなるトレッド部を有する空気入りタイヤであって、
前記トレッド中央領域が、ジエン系ゴムからなるゴム成分１００重量部に対して平均粒径１０〜５００μｍの竹炭粉末を１〜２０重量部配合したゴム組成物からなり、
前記トレッドショルダー領域が、前記トレッド中央領域に配合する竹炭粉末よりも平均粒径が小さい竹炭粉末を配合したゴム組成物からなる
ことを特徴とする空気入りタイヤ。
【請求項４】
前記トレッドショルダー領域が、前記トレッド中央領域に配合する竹炭粉末よりも平均粒径が小さい竹炭粉末を配合したゴム組成物からなる
ことを特徴とする請求項２記載の空気入りタイヤ。
【請求項５】
前記トレッドショルダー領域が、ジエン系ゴムからなるゴム成分１００重量部に対して、平均粒径が１０〜１００μｍである竹炭粉末を１〜１０重量部配合したゴム組成物からなることを特徴とする請求項２〜４のいずれかに記載の空気入りタイヤ。
【手続補正２】
【補正対象書類名】明細書
【補正対象項目名】００１１
【補正方法】変更
【補正の内容】
【００１１】
本発明の空気入りタイヤにおいて、請求項１に係る発明では、トレッドショルダー領域は、竹炭粉末を含まないゴム組成物からなる。また、請求項２又は３に係る発明では、トレッドショルダー領域に竹炭粉末を配合するものとし、請求項２では、トレッドショルダー領域は、トレッド中央領域よりも竹炭粉末の配合量の少ないゴム組成物からなり、請求項３では、トレッド中央領域に配合する竹炭粉末よりも平均粒径の小さい竹炭粉末を配合したゴム組成物からなる。より好ましくは、トレッドショルダー領域は、トレッド中央領域に配合する竹炭粉末よりも平均粒径の小さい竹炭粉末を、その配合量がトレッド中央領域における竹炭粉末のゴム成分に対する配合量よりも少なくなるように配合したゴム組成物からなるものとすることである。